ПЕЧАТНЫЙ МАТЕРИАЛ

1. Печатный материал, включающий подложку, имеющую лицевую и оборотную стороны,
причем подложка включает по меньшей мере на лицевой стороне по меньшей мере один проницаемый покровный слой, содержащий пигментные частицы,
причем вышеупомянутые пигментные частицы, когда они присутствуют в форме уплотненного материала, имеют:
мономодальное распределение пор по диаметрам,
определяемую по объему полидисперсность, выраженную как полная ширина на уровне полумаксимума (FWHM), от 40 до 80 нм, и
определяемый по объему медианный диаметр пор от 30 до 80 нм.
2. Печатный материал по п. 1, в котором в качестве подложки выбираются бумага, картон, тарный картон, пластмасса, целлофан, текстиль, древесина, металл или бетон, предпочтительно, бумага, картон или тарный картон.
3. Печатный материал по п. 1 или 2, в котором подложка включает проницаемый покровный слой по меньшей мере на одной из лицевой и оборотной сторон.
4. Печатный материал по п. 1 или 2, в котором структуру подложки составляют по меньшей мере два подслоя, предпочтительно, три, пять или семь подслоев.
5. Печатный материал по п. 1 или 2, в котором подложку предварительно покрывают, предпочтительно, используя осажденный карбонат кальция, модифицированный карбонат кальция или тонкодисперсный карбонат кальция, или их смеси.
6. Печатный материал по п. 1 или 2, в котором в качестве пигментных частиц выбираются карбонат кальция, пигменты на основе пластмассы, такие как пигменты на основе полистирольной пластмассы, диоксид титана, доломит, обожженная глина, необожженная (водосодержащая) глина, бентонит или их смеси, предпочтительно, карбонат кальция и, предпочтительнее, осажденный карбонат кальция.
7. Печатный материал по п. 1 или 2, в котором пигментные
частицы, когда они присутствуют в форме уплотненного материала, имеют определяемую по объему полидисперсность, выраженную как полная ширина на уровне полумаксимума (FWHM) и составляющую от 45 до 75 нм и, предпочтительнее, от 50 до 70 нм.
8. Печатный материал по п. 1 или 2, в котором пигментные частицы, когда они присутствуют в форме уплотненного материала, имеют определяемый по объему медианный диаметр пор, составляющий от 35 до 75 нм и, предпочтительно, от 40 до 70 нм.
3
3
3
3
9. Печатный материал по п. 1 или 2, в котором пигментные частицы, когда они присутствуют в форме уплотненного материала, имеют полную пористость, составляющую от 0,20 до 0,50 см/г, предпочтительно, от 0,25 до 0,48 см/г, предпочтительнее, от 0,30 до 0,55 см/г и, наиболее предпочтительно, от 0,35 до 0,40 см/г.
2
2
10. Печатный материал по п. 1 или 2, в котором пигментные частицы имеют удельную поверхность, составляющую от 10 до 30 м/г и, предпочтительно, от 15 до 25 м/г.
50
11. Печатный материал по п. 1 или 2, в котором пигментные частицы имеют массовый медианный размер частиц d, составляющий не более чем 300 нм, предпочтительно, от 20 до 250 нм, предпочтительнее, от 50 до 240 нм и, наиболее предпочтительно, от 70 до 230 нм.
12. Печатный материал по п. 1 или 2, в котором покровный слой дополнительно содержит покровный связующий материал, в количестве, составляющем, предпочтительно, от 1 до 20 мас.%, предпочтительно, от 3 до 15 мас.% и, наиболее предпочтительнее, от 6 до 12 мас.% по отношению к суммарной массе пигментных частиц.
13. Печатный материал по п. 1 или 2, в котором в качестве покровного связующего материала выбираются крахмал, поливиниловый спирт, стирол-бутадиеновый латекс, стирол-акрилатный латекс или поливинилацетатный латекс или их смеси, и он, предпочтительно, представляет собой стирол-бутадиеновый латекс.
2
2
14. Печатный материал по п. 1 или 2, в котором покровный слой имеет поверхностную плотность, составляющую от 1 до 50 г/м, предпочтительно, от 2 до 40 г/м, предпочтительнее, от 3 до 30
2
2
г/м и, наиболее предпочтительно, от 5 до 20 г/м.
15. Печатный материал по п. 1 или 2, в котором покровный слой дополнительно включает реологический модификатор в количестве, составляющем менее чем 1 мас.% по отношению к суммарной массе пигментных частиц.
-17
2
-17
2
-17
2
-17
2
-17
2
16. Печатный материал по п. 1 или 2, в котором покровный слой имеет проницаемость, составляющую более чем 0,2·10 м, предпочтительно, от 0,3·10 м до 3,0·10 м и, предпочтительнее, от 0,4·10 м до 2,5·10 м.
17. Печатный материал по п. 1 или 2, в котором печатный материал представляет собой материал для флексографической печати.
18. Способ изготовления печатного материала, включающий следующие стадии:
a) изготовление подложки, имеющей лицевую сторону и оборотную сторону, и
b) нанесение покровной композиции, содержащей пигментные частицы и по меньшей мере один покровный связующий материал, на лицевую сторону подложки для формирования проницаемого покровного слоя,
причем вышеупомянутые пигментные частицы, когда они присутствуют в форме уплотненного материала, имеют:
мономодальное распределение пор по диаметрам,
определяемую по объему полидисперсность, выраженную как полная ширина на уровне полумаксимума (FWHM), от 40 до 80 нм, и
определяемый по объему медианный диаметр пор от 30 до 80 нм.
19. Способ по п. 18, в котором покровная композиция представляет собой жидкую покровную композицию, причем способ дополнительно включает стадию (c) высушивания покровного слоя.
20. Способ по п. 19, в котором стадии (b) и (c) также осуществляют на оборотной стороне подложки для изготовления печатного материала, имеющего покрытие на лицевой и оборотной сторонах.
21. Способ по п. 19 или 20, в котором стадии (b) и (c)
осуществляют второй раз с использованием другой или такой же жидкой покровной композиции.
22. Способ по п. 18, в котором покровная композиция представляет собой сухую покровную композицию, и стадию (b) также осуществляют на оборотной стороне подложки для изготовления печатного материала, имеющего покрытие на лицевой и оборотной сторонах.
23. Способ по п. 22, в котором стадию (b) также осуществляют второй раз с использованием другой или такой же сухой покровной композиции.
24. Способ по п. 19 или 20, в котором жидкая покровная композиция, используемая для изготовления покровного слоя, имеет содержание твердой фазы, составляющее от 10 до 80 мас.%, предпочтительно, от 30 до 75 мас.%, предпочтительнее, от 40 до 70 мас.% и, наиболее предпочтительно, от 45 до 65 мас.% по отношению к суммарной массе жидкой покровной композиции.
25. Способ по п. 19 или 20, в котором жидкая покровная композиция имеет вязкость по Брукфильду в интервале от 20 до 3000 мПа·с, предпочтительно, от 250 до 3000 мПа·с и, предпочтительнее, от 1000 до 2500 мПа·с.
26. Способ по п. 18 или 19, в котором нанесение покровной композиции представляет собой высокоскоростное покрытие, дозированное покрытие на клеильном прессе, покрытие поливом, покрытие распылением, шаберное покрытие или электростатическое покрытие.
27. Композиция, содержащая пигментные частицы, в которой вышеупомянутые пигментные частицы, когда они присутствуют в форме уплотненного материала, имеют:
мономодальное распределение пор по диаметрам,
определяемую по объему полидисперсность, выраженную как полная ширина на уровне полумаксимума (FWHM), от 40 до 80 нм, и
определяемый по объему медианный диаметр пор от 30 до 80 нм.
28. Композиция по п. 27, при этом композиция представляет собой сухую или жидкую покровную композицию.
29. Применение композиции, содержащей пигментные частицы, в печатном производстве, причем вышеупомянутые пигментные частицы, когда они присутствуют в форме уплотненного материала, имеют:
мономодальное распределение пор по диаметрам,
определяемую по объему полидисперсность, выраженную как полная ширина на уровне полумаксимума (FWHM), от 40 до 80 нм, и
определяемый по объему медианный диаметр пор от 30 до 80 нм.
30. Применение по п. 29, в котором печатное производство представляет собой флексографическое печатное производство, предпочтительно, изготовление покрытого материала для флексографической печати.
31. Применение печатного материала по любому из пп. 1-17 во флексографическом печатном производстве, предпочтительно, таком как флексографическая печать по влажному слою, предпочтительнее, предварительная печать по влажному слою или заключительная флексографическая печать по влажному слою и, наиболее предпочтительно, поточная заключительная флексографическая печать по влажному слою.